Fe含有量100原子に対するAl含有量が1.5~15原子であり、2価元素と5価元素の合計含有量が1.0~10原子であり、5価元素含有量に対する2価元素含有量の割合が原子基準で2.0超かつ4.0未満であり、かつ、活性化体積が1300~1800nm3の範囲であることを特徴とする六方晶バリウムフェライト磁性粒子。50Am2/kg以上の飽和磁化σsを有する請求項1に記載の六方晶バリウムフェライト磁性粒子。KuV/kT[Ku:異方性定数、V:活性化体積、k:ボルツマン定数、T:絶対温度]が60以上となる熱的安定性を有する請求項1または2に記載の六方晶バリウムフェライト磁性粒子。前記2価元素はCoおよびZnからなる群から選ばれる2価元素である、請求項1~3のいずれか1項に記載の六方晶バリウムフェライト磁性粒子。前記5価元素はVおよびNbからなる群から選ばれる5価元素である、請求項1~4のいずれか1項に記載の六方晶バリウムフェライト磁性粒子。請求項1~5のいずれか1項に記載の六方晶バリウムフェライト磁性粒子からなる磁気記録用磁性粉。請求項1~5のいずれか1項に記載の六方晶バリウムフェライト磁性粒子の製造方法であって、Fe含有量100原子に対するAl含有量が1.5~15原子であり、2価元素と5価元素の合計含有量が1.0~10原子であり、5価元素含有量に対する2価元素含有量の割合が原子基準で2.0超かつ4.0未満である原料混合物を使用するガラス結晶化法により前記六方晶バリウムフェライト磁性粒子を得ることを特徴とする、前記製造方法。前記2価元素はCoおよびZnからなる群から選ばれる2価元素である、請求項7に記載の六方晶バリウムフェライト磁性粒子の製造方法。前記5価元素はVおよびNbからなる群から選ばれる5価元素である、請求項7または8に記載の六方晶バリウムフェライト磁性粒子の製造方法。非磁性支持体上に強磁性体および結合剤を含む磁性層を有する磁気記録媒体であって、前記強磁性体として、請求項1~5のいずれか1項に記載の六方晶バリウムフェライト磁性粒子を含むことを特徴とする磁気記録媒体。近年、更なる高密度記録化が進行し、記録密度としては面記録密度として1Gbpsi以上、更には10Gbpsi以上が目標とされている。かかる高密度記録化を実現するためには、ノイズ低減のために六方晶フェライト磁性粒子を微粒子化することが求められる。そのため上記特許文献1~4には、微粒子状の六方晶フェライト磁性粒子を使用することについて検討がなされている。しかし六方晶フェライト磁性粒子の粒子サイズを小さくすると、磁性粒子が磁化方向を保とうとするエネルギー磁気エネルギーが熱エネルギーに抗することが困難となり、いわゆる熱揺らぎにより記録の保持性が低下してしまい、磁気エネルギーが熱エネルギーに負けて記録が消失する現象が無視できなくなってくる。この点について説明すると、磁化の熱的安定性に関する指標としてKuV/kTが知られている。Kuは磁性体の異方性定数、Vは粒子体積活性化体積、kはボルツマン定数、Tは絶対温度である。磁気エネルギーKuVを熱エネルギーkTに対して大きくすることで熱揺らぎの影響を抑えることができるが、粒子体積V、即ち磁性体の粒子サイズ、は上記のとおり媒体ノイズを低減するために小さくする必要がある。上記の通り磁気エネルギーはKuとVとの積であるため、Vが小さい領域で磁化エネルギーを高めるためにはKuを大きくすればよいことになるが、Kuと異方性磁界HKはHK=2Ku/Msの関係があり、Kuを大きくするとMsが変わらなければHKも大きくなる。異方性磁界HKは磁化困難軸方向から飽和磁化させるために必要な磁場強度であり、HKが大きいと磁気ヘッドによる磁化の反転が起こりにくくなり記録情報の書き込みが困難となって再生出力が低下してしまう。つまり、磁性粒子のKuを高めるほど、情報の書き込みは困難となる。以上説明したように、高密度記録化、熱的安定性、書き込み容易性の3つの特性を満たすことはきわめて困難であり、これは磁気記録のトリレンマと呼ばれ、今後更なる高密度記録化を進めるうえで大きな課題となっている。そこで本発明の目的は、磁気記録のトリレンマを解消するための手段を見出すことにある。本発明者らは、上記目的を達成するために鋭意検討を重ねた。まず本発明者らは、上記トリレンマを解消するため、活性化体積Vが1300~1800nm3、KuV/kTが60以上、飽和磁化σsが50Am2/kg以上の磁性粒子を得るための手段を見出すべく検討を重ねた。これは活性化体積およびKuV/kTが上記範囲内であれば熱的安定性を維持しつつ高密度記録化を達成できるからであり、σsについては、σsが50Am2/kg以上であればVおよびKuV/kTが上記範囲内において書き込み容易性を確保することができると、本発明者らが推察したためである。これは、先に説明したようにKuVを上げると熱的安定性の低下を抑えることができるが磁化反転が困難となって書き込み困難となるため、これを補うべくσsを上げることで再生出力を確保することを狙ったものである。この点について更に説明すると、前述の式より、磁化エネルギーを高めるためにKuを大きくしつつ書き込み容易性を確保するためには、HKを小さくすればよく、そのためにはMsを大きくすることが考えられる。Msは磁性体の飽和磁化σsと比重の積であるため、磁性体のσsを大きくすればMsを大きくすることができる。そこで本発明者らは、上記磁性粒子を得るために六方晶フェライト磁性粒子を構成する元素種、含有量および含有率について相当数の試行錯誤を重ねた結果、Fe含有量100原子に対するAl含有量が1.5~15原子であり、2価元素と5価元素の合計含有量が1.0~10原子であり、5価元素含有量に対する2価元素含有量の割合が原子基準で2.0超かつ4.0未満であり、かつ、活性化体積が1300~1800nm3の範囲である六方晶バリウムフェライト磁性粒子が、高密度記録領域において優れた熱的安定性および記録適性を有することを見出すに至った。本願発明は、以上の知見に基づき完成された。即ち、上記目的は、下記手段により達成された。[1]Fe含有量100原子に対するAl含有量が1.5~15原子であり、2価元素と5価元素の合計含有量が1.0~10原子であり、5価元素含有量に対する2価元素含有量の割合が原子基準で2.0超かつ4.0未満であり、かつ、活性化体積が1300~1800nm3の範囲であることを特徴とする六方晶バリウムフェライト磁性粒子。[2]50Am2/kg以上の飽和磁化σsを有する[1]に記載の六方晶バリウムフェライト磁性粒子。[3]KuV/kT[Ku:異方性定数、V:活性化体積、k:ボルツマン定数、T:絶対温度]が60以上となる熱的安定性を有する[1]または[2]に記載の六方晶バリウムフェライト磁性粒子。[4]前記2価元素はCoおよびZnからなる群から選ばれる2価元素である、[1]~[3]のいずれかに記載の六方晶バリウムフェライト磁性粒子。[5]前記5価元素はVおよびNbからなる群から選ばれる5価元素である、[1]~[4]のいずれかに記載の六方晶バリウムフェライト磁性粒子。[6][1]~[5]のいずれかに記載の六方晶バリウムフェライト磁性粒子からなる磁気記録用磁性粉。[7][1]~[5]のいずれかに記載の六方晶バリウムフェライト磁性粒子の製造方法であって、Fe含有量100原子に対するAl含有量が1.5~15原子であり、2価元素と5価元素の合計含有量が1.0~10原子であり、5価元素含有量に対する2価元素含有量の割合が原子基準で2.0超かつ4.0未満である原料混合物を使用するガラス結晶化法により前記六方晶バリウムフェライト磁性粒子を得ることを特徴とする、前記製造方法。[8]前記2価元素はCoおよびZnからなる群から選ばれる2価元素である、[7]に記載の六方晶バリウムフェライト磁性粒子の製造方法。[9]前記5価元素はVおよびNbからなる群から選ばれる5価元素である、[7]または[8]に記載の六方晶バリウムフェライト磁性粒子の製造方法。[10]非磁性支持体上に強磁性体および結合剤を含む磁性層を有する磁気記録媒体であって、前記強磁性体として、[1]~[5]のいずれかに記載の六方晶バリウムフェライト磁性粒子を含むことを特徴とする磁気記録媒体。本発明によれば、磁気記録におけるトリレンマを解消することができ、これにより更なる高密度記録化を進行させることが可能となる。本発明の六方晶バリウムフェライト磁性粒子は、Fe含有量100原子に対するAl含有量が1.5~15原子であり、2価元素と5価元素の合計含有量が1.0~10原子であり、5価元素含有量に対する2価元素含有量の割合が原子基準で2.0超かつ4.0未満であり、かつ、活性化体積が1300~1800nm3の範囲であることを特徴とするものである。本発明の六方晶バリウムフェライト磁性粒子以下、単に磁性粒子ともいうは、高SNRを実現し得る微粒子磁性体であって、熱的安定性と記録適性の両立を可能とするものである。したがって本発明の磁性粒子は、磁気記録用磁性粉として、中でも高密度記録用磁気記録媒体の磁性体として、好適である。純粋なバリウムフェライトの組成式はBaO6Fe2O3であり、フェライト組成を構成するBa、Fe、Oの三元素からなる。これに対し本発明の磁性粒子は、フェライト組成を構成するBa、Fe、Oとともに、Fe含有量100原子に対して、Alを1.5~15原子含み、2価元素と5価元素の合計がFe含有量100原子に対して1.0~10原子、かつ5価元素含有量に対する2価元素含有量の割合が原子基準で2.0超かつ4.0未満となる量の2価元素と5価元素を含む。2価元素と5価元素を上記割合で所定量含有することによりσsを高めることができるが、2価元素と5価元素のみではKuの低下を招くため、熱的安定性が低下してしまう。これに対し本発明者らは、2価元素と5価元素を上記割合で所定量含有する系にAlを所定量存在させることで、σs、Kuを共に向上させることができることを見出し、本発明を完成するに至ったのである。以下、本発明の磁性粒子について、更に詳細に説明する。本発明の磁性粒子は、Fe含有量100原子に対して、Alを1.5~15原子含む。上記の通りAlが存在することでσsとKuを共に高めることができるが、Alが15原子を超えて存在するとσsの低下を招き、1.5原子未満ではKuを十分高めることができない。より一層の高σs化および高Ku化を実現する観点からは、本発明の磁性粒子におけるAl含有量は、Fe含有量100原子に対して5.0原子~15原子の範囲であることが好ましい。本発明の磁性粒子は、上記の量のAlを含むとともに、2価元素と5価元素の合計がFe含有量100原子に対して1.0~10原子、かつ5価元素含有量に対する2価元素含有量の割合が原子基準で2.0超かつ4.0未満となる量の2価元素と5価元素を含む。以下、2価元素含有量をM2量、5価元素含有量をM5量ともいう。M2量とM5量の合計がFe含有量100原子に対して1.0原子未満、または5価元素含有量に対する2価元素含有量の割合[M2量/M5量]が原子基準で2.0以下では、再生出力向上に十分なσsを実現することが困難となる。他方、M2量とM5量の合計がFe含有量100原子に対して10原子超、または5価元素含有量に対する2価元素含有量の割合[M2量/M5量]が原子基準で4.0以上になると、AlによるKu向上効果が打ち消されてしまい、Alが所定量存在しても高Ku化を達成することが困難となり熱的安定性が低下してしまう。より一層の高σs化および高Ku化を実現する観点からは、本発明の磁性粒子において、M2量とM5量の合計はFe含有量100原子に対して4.0~10原子の範囲であることが好ましく、5価元素含有量に対する2価元素含有量の割合[M2量/M5量]は原子基準で2.1以上3.5以下であることが好ましい。以下、5価元素含有量に対する2価元素含有量の割合[M2量/M5量]について更に説明すると、六方晶バリウムフェライト磁性粒子の作製方法では、バリウムフェライト中の3価であるFeを置換する元素の価数が3価になるように組成を調整することが一般的である。これに対し本発明者らは、2価元素をリッチにすることでσsが大きく向上することを見出した。2価元素と5価元素の価数を3価とするには[M2量/M5量]が2.0であるが、これを2価リッチとなる2.0超とすることで、σsを大きく向上させることができるのである。この理由は必ずしも明らかではないが、本発明者らは次のように推察している。バリウムフェライト結晶格子中のFeサイトによりupスピンとdownスピンが決まっており、σsはこの差から発生することが知られている。2価元素と5価元素がこれらのFeサイトを、2価元素リッチとなるように置換することでσs向上に有利に働くと考えている。上記2価元素とは、2価の正電荷を帯び得る元素であればよく、σs向上の観点からはCoおよびZnからなる群から選ばれることが好ましい。上記5価元素とは5価の正電荷を帯び得る元素であればよく、σs向上の観点からはVおよびNbからなる群から選ばれることが好ましい。これら元素は、フェライト組成においてFe3価の鉄の置換元素として上記含有量および割合で存在することでσs向上に寄与していると、本発明者らは推察している。なお、純粋なBaフェライトBaO6Fe2O3のKuは文献によれば3.3E5J/mである。従来、純粋なバリウムフェライトにCoやTiなどの置換元素を添加してKuを低減させることが広く行われてきたが、これは上記の通りKuが高まるほど記録が困難となるからである。これに対し本発明によれば、高Ku化とともに高σs化を実現することで、高Ku磁性体において、書き込み容易性を確保することができる。本発明の磁性粒子は、マグネトプランバイト型のバリウムフェライト、スピネルで粒子表面を被覆したマグネトプランバイト型フェライト、さらに一部にスピネル相を含有したマグネトプランバイト型のバリウムフェライト等であることができる。本発明の磁性粒子における各元素の含有量および割合は、ICP誘導結合プラズマ分析等の公知の元素分析法により求めることができる。また、本発明の磁性粒子は後述するガラス結晶化法により得ることができるが、ガラス結晶化法ではAl、2価元素、5価元素は仕込み量のほぼ100が磁性粒子に存在するため、仕込み量から含有量および割合を算出することもできる。本発明の磁性粒子は、上記含有量および割合でAl、2価元素および5価元素を含む六方晶バリウムフェライト磁性粒子であり、その活性化体積が1300~1800nm3の範囲である微粒子磁性体であることにより、高密度記録領域においてノイズを低減し高SNRを実現することができる。活性化体積が1800nm3を超えると高密度記録された信号を高感度再生することが困難となるSNRが低下。他方、活性化体積が1300nm3未満では、高Ku化を達成したとしても熱エネルギーkTに抗し得る磁気エネルギーKuVを得ることは困難であり、熱揺らぎによる記録の消失が発生することが懸念される。したがって高密度記録領域において高SNRと高い熱的安定性を同時に実現する観点から、本発明の磁性粒子の活性化体積は、1300~1800nm3の範囲とする。以上説明した本発明の磁性粒子は、Al、2価元素および5価元素を上記含有量および割合で含むことで、高い熱的安定性と高σsを兼ね備えることができる。熱的安定性については、前述のようにKuV/kT[Ku:異方性定数、V:活性化体積、k:ボルツマン定数、T:絶対温度]が60以上であることが好ましく、本発明の磁性粒子によれば、活性化体積Vが1300~1800nm3と微粒子の領域において、Kuを大きくすることで磁気エネルギーKuVを高めることができ、これにより60以上のKuV/kTを実現することができる。KuV/kTが大きいほど熱的安定性の観点からは好ましくその上限は特に限定されるものではない。例えば純粋なバリウムフェライトのKu上記の通り3.3E5J/mにおいて実現されるほど高いKuV/kTであっても、本発明によれば上記の通りσsを高めることで、書き込み容易性を確保することができる。先に説明したように、KuはAl量によって制御することができる。また、Vについては、磁性粒子の製造条件により制御することができる。例えば、ガラス結晶化法により本発明の磁性粒子を製造する場合、結晶化条件により磁性粒子の活性化体積を制御することができる。本発明の磁性粒子の飽和磁化σsは、先に説明した通り50Am2/kg以上であることが好ましい。再生信号に伴うノイズやGMR再生ヘッドの飽和を抑制する観点からは、σsは高すぎない方が良いと一般に考えられており、この点からは、例えば60Am2/kg程度が、σsの上限となり得る。ただし、記録特性と再生出力の観点からは、σsは高いほど好ましい。したがって、上記のノイズやヘッドの飽和の発生をシステムの最適化などにより抑制したうえでより高いσsを有する磁性粒子を使用して、更なる記録特性および再生出力の向上を達成することも可能である。先に説明したように、飽和磁化σsは2価元素および5価元素の含有量および割合により制御することができる。本発明の磁性粒子は上記のものであれば、その製造方法は特に限定されるものではない。本発明の磁性粒子の製造方法としては、ガラス結晶化法、水熱合成法、共沈法等のバリウムフェライト磁性粒子の製造方法として公知の方法を用いることができるが、上記微粒子状磁性粒子を容易に得るためには、ガラス結晶化法を用いることが好ましい。即ち本発明は、ガラス結晶化法による本発明の六方晶バリウムフェライト磁性粒子の製造方法以下、単に磁性粒子の製造方法ともいうにも関するものである。本発明の磁性粒子の製造方法は、Fe含有量100原子に対するAl含有量が1.5~15原子であり、2価元素と5価元素の合計含有量が1.0~10原子であり、5価元素含有量に対する2価元素含有量の割合が原子基準で2.0超かつ4.0未満である原料混合物を使用するガラス結晶化法により前記本発明の六方晶バリウムフェライト磁性粒子を得るものである。前述のように、ガラス結晶化法では原料として仕込んだAl、2価元素および5価元素がほぼ100取り込まれたバリウムフェライトを得ることができるため、上記原料混合物を使用することで、Fe含有量100原子に対するAl含有量が1.5~15原子であり、2価元素と5価元素の合計含有量が1.0~10原子であり、5価元素含有量に対する2価元素含有量の割合が原子基準で2.0超かつ4.0未満であって、活性化体積が1300~1800nm3の範囲である、本発明の六方晶バリウムフェライト磁性粒子を得ることができる。なお活性化体積については、前述のように結晶化条件により制御することができ、その詳細については後述する。本発明の磁性粒子の製造方法では、前述のようにガラス結晶化法により六方晶バリウムフェライト磁性粒子を得る。ガラス結晶化法とは、一般に以下の工程からなるものである。1六方晶フェライト形成成分任意に保磁力調整成分およびガラス形成成分を含む原料混合物を溶融し、溶融物を得る工程溶融工程;2溶融物を急冷し非晶質体を得る工程非晶質化工程;3非晶質体を加熱処理し、六方晶フェライト粒子を析出させる工程結晶化工程;4加熱処理物に酸処理および洗浄処理を施すことにより六方晶フェライト磁性粒子を捕集する工程粒子捕集工程。ここで本発明の六方晶フェライト磁性粒子の製造方法では、工程1において使用する原料混合物として、前述の含有量および割合でFe、Al、2価元素および5価元素を含む原料混合物を使用する。これにより工程3において六方晶フェライト磁性粒子を結晶化したガラス成分とともに析出させることができる。その後、工程4において、酸処理および洗浄処理を行うことにより、上記含有量および割合でFe、Al、2価元素および5価元素を含む六方晶フェライト磁性粒子を捕集することができる。以下、本発明の六方晶フェライト磁性粒子の製造方法について、更に詳細に説明する。1溶融工程ガラス結晶化法において使用される原料混合物は、ガラス形成成分と六方晶フェライト形成成分を含むものであり、本発明においても少なくとも上記含有量および割合でFe、Al、2価元素および5価元素を含む原料混合物を使用する。ガラス形成成分とは、ガラス転移現象を示し非晶質化ガラス化し得る成分であり、通常のガラス結晶化法ではB2O3成分が使用される。本発明でもガラス形成成分としてB2O3成分を含む原料混合物を使用することができる。なお、ガラス結晶化法において原料混合物に含まれる各成分は、酸化物として、または溶融等の工程において酸化物に変わり得る各種の塩として存在する。本発明においてB2O3成分とは、B2O3自体および工程中にB2O3に変わり得るH3BO3等の各種の塩を含むものとする。他の成分についても同様である。また、B2O3成分以外のガラス形成成分としては、例えばSiO2成分、P2O5成分、GeO2成分等を挙げることができる。前記原料混合物に含まれる六方晶フェライト形成成分としては、バリウムフェライト磁性粉末の構成成分となる成分であって、Fe2O3成分およびBaO成分が含まれる。原料混合物中の六方晶フェライトバリウムフェライト形成成分の合計含有量は、所望の磁気特性に応じて適宜設定することができる。本発明の磁性粒子の製造方法では、Feを置換する置換元素として2価元素および5価元素を導入することが、高σs化を実現する観点から好ましいと、本発明者らは推察している。したがって2価元素および5価元素は、酸化物として、または溶融等の工程において酸化物に変わり得る各種の塩水酸化物等として、Fe2O3成分の一部を置き換える成分として添加することが好ましい。原料混合物の組成は、Al、2価元素および5価元素を上記含有量および割合で含む点以外、特に限定されるものではない。なお、本発明の磁性粒子の製造方法では、Alを酸化物として、または溶融等の工程において酸化物に変わり得る各種の塩水酸化物等として添加することができる。原料混合物の組成は、AO成分式中、AはBa、B2O3成分、Fe2O3成分を頂点とする、図1に示す三角相図において、斜線部1~3の組成領域内の原料が、優れた磁気特性を有する磁性粒子を得るうえで好ましい。なお本発明の磁性粒子の製造方法では、AO成分、B2O3成分、Fe2O3成分の一部をAl化合物、2価元素および5価元素の化合物と置換することができる。上記原料混合物は、各成分を秤量および混合して得ることができる。次いで、前記原料混合物を溶融し溶融物を得る。溶融温度は原料組成に応じて設定すればよく、通常、1000~1500°Cである。溶融時間は、原料混合物が十分溶融するように適宜設定すればよい。2非晶質化工程次いで、上記工程で得られた溶融物を急冷することにより固化物を得る。この固化物は、ガラス形成成分により非晶質化ガラス化した非晶質体である。上記急冷は、ガラス結晶化法で非晶質体を得るために通常行われる急冷工程と同様に実施することができ、例えば高速回転させた水冷双ローラー上に溶融物を注いで圧延急冷する方法等の公知の方法で行うことができる。3結晶化工程上記急冷後、得られた非晶質体を加熱処理する。この工程により、六方晶バリウムフェライト磁性粒子および結晶化したガラス成分を析出させることができる。析出させる六方晶バリウムフェライト磁性粒子の粒子サイズは、結晶化温度および結晶化のための加熱時間により制御可能である。なお、後述する粉砕処理や塗布液中での分散処理では、六方晶バリウムフェライト磁性粒子の粒子サイズは変化しない。したがって、本発明では最終的に1300~1800nm3の活性化体積を有する六方晶バリウムフェライト磁性粒子が得られるように、結晶化温度および加熱時間を決定することが好ましい。結晶化温度は、原料組成にもよるが、600°C以上750°C以下とすることが好ましく、結晶化のための加熱時間上記結晶化温度での保持時間は、例えば0.5~24時間であり、好ましくは1~8時間である。また、上記結晶化温度までの昇温速度は、例えば0.2~10°C/分程度が好適である。4粒子捕集工程上記結晶化工程において加熱処理を施された加熱処理物中には、六方晶バリウムフェライト磁性粒子と結晶化したガラス成分が析出している。そこで、加熱処理物に酸処理を施すと、粒子を取り囲んでいた、結晶化したガラス成分が溶解除去されるため六方晶バリウムフェライト磁性粒子を採取することができる。上記酸処理の前には、酸処理の効率を高めるために粉砕処理を行うことが好ましい。粗粉砕は乾式、湿式のいずれの方法で行ってもよいが均一な粉砕を可能とする観点から湿式粉砕を行うことが好ましい。粉砕処理条件は、公知の方法にしたがって設定することができ、また後述の実施例も参照できる。粒子捕集のための酸処理は、加熱下酸処理等のガラス結晶化法で一般的に行われる方法により行うことができ、後述の実施例も参照できる。その後、必要に応じて水洗、乾燥等の後処理を施すことで、本発明の六方晶バリウムフェライト磁性粒子を得ることができる。本発明の磁気記録媒体は、非磁性支持体上に強磁性体および結合剤を含む磁性層を有する磁気記録媒体であって、前記強磁性体として、本発明の六方晶バリウムフェライト磁性粒子を含むものである。先に説明したように、本発明の六方晶フェライト磁性粒子によれば、高密度記録化、熱的安定性、書き込み容易性の3つの特性を実現することができ、トリレンマを解消し更なる高密度記録化を進行させることができる。以下、本発明の磁気記録媒体について、更に詳細に説明する。磁性層磁性層に使用される六方晶バリウムフェライト磁性粒子およびその製造方法の詳細は、前述の通りである。前記磁性層は、六方晶バリウムフェライト磁性粒子とともに結合剤を含む。磁性層に含まれる結合剤としては、ポリウレタン樹脂、ポリエステル系樹脂、ポリアミド系樹脂、塩化ビニル系樹脂、スチレン、アクリロニトリル、メチルメタクリレートなどを共重合したアクリル系樹脂、ニトロセルロースなどのセルロース系樹脂、エポキシ樹脂、フェノキシ樹脂、ポリビニルアセタール、ポリビニルブチラールなどのポリビニルアルキラール樹脂などから単独または複数の樹脂を混合して用いることができる。これらの中で好ましいものはポリウレタン樹脂、アクリル系樹脂、セルロース系樹脂、塩化ビニル系樹脂である。これらの樹脂は、後述する非磁性層においても結合剤として使用することができる。以上の結合剤については、特開2010-24113号公報段落[0029]~[0031]を参照できる。また、上記樹脂とともにポリイソシアネート系硬化剤を使用することも可能である。磁性層には、必要に応じて添加剤を加えることができる。添加剤としては、研磨剤、潤滑剤、分散剤分散助剤、防黴剤、帯電防止剤、酸化防止剤、溶剤、カーボンブラックなどを、所望の性質に応じて適量、市販品または公知の方法により製造されたものの中から適宜選択して使用することができる。カーボンブラックについては、特開2010-24113号公報段落[0033]も参照できる。非磁性層次に非磁性層に関する詳細な内容について説明する。本発明の磁気記録媒体は、非磁性支持体と磁性層との間に非磁性粉末と結合剤を含む非磁性層を有することができる。非磁性層に使用できる非磁性粉末は、無機物質でも有機物質でもよい。また、カーボンブラック等も使用できる。無機物質としては、例えば金属、金属酸化物、金属炭酸塩、金属硫酸塩、金属窒化物、金属炭化物、金属硫化物などが挙げられる。これらの非磁性粉末は、市販品として入手可能であり、公知の方法で製造することもできる。その詳細については、特開2010-24113号公報段落[0036]~[0039]を参照できる。非磁性層の結合剤、潤滑剤、分散剤、添加剤、溶剤、分散方法その他は、磁性層のそれが適用できる。特に、結合剤量、種類、添加剤、分散剤の添加量、種類に関しては磁性層に関する公知技術が適用できる。また、非磁性層にはカーボンブラックや有機質粉末を添加することも可能である。それらについては、例えば特開2010-24113号公報段落[0040]~[0042]を参照できる。非磁性支持体非磁性支持体としては、二軸延伸を行ったポリエチレンテレフタレート、ポリエチレンナフタレート、ポリアミド、ポリアミドイミド、芳香族ポリアミド等の公知のものが挙げられる。これらの中でもポリエチレンテレフタレート、ポリエチレンナフタレート、ポリアミドが好ましい。これらの支持体はあらかじめコロナ放電、プラズマ処理、易接着処理、熱処理などを行ってもよい。また、本発明に用いることのできる非磁性支持体の表面粗さはカットオフ値0.25mmにおいて中心平均粗さRa3~10nmが好ましい。層構成本発明の磁気記録媒体の厚み構成は、非磁性支持体の厚みが、好ましくは3~80μmである。磁性層の厚みは、用いる磁気ヘッドの飽和磁化量やヘッドギャップ長、記録信号の帯域により最適化されるものであるが、一般には0.01~0.15μmであり、好ましくは0.02~0.12μmであり、さらに好ましくは0.03~0.10μmである。磁性層は少なくとも一層あればよく、磁性層を異なる磁気特性を有する2層以上に分離してもかまわず、公知の重層磁性層に関する構成が適用できる。非磁性層の厚みは、例えば0.1~3.0μmであり、0.3~2.0μmであることが好ましく、0.5~1.5μmであることが更に好ましい。なお、本発明の磁気記録媒体の非磁性層は、実質的に非磁性であればその効果を発揮するものであり、例えば不純物として、あるいは意図的に少量の磁性体を含んでいても、本発明の効果を示すものであり、本発明の磁気記録媒体と実質的に同一の構成とみなすことができる。なお、実質的に同一とは、非磁性層の残留磁束密度が10mT以下または保磁力が7.96kA/m100Oe以下であることを示し、好ましくは残留磁束密度と保磁力を持たないことを意味する。バックコート層本発明の磁気記録媒体には、非磁性支持体の磁性層を有する面とは反対の面にバックコート層を設けることもできる。バックコート層には、カーボンブラックと無機粉末が含有されていることが好ましい。バックコート層形成のための結合剤、各種添加剤は、磁性層や非磁性層の処方を適用することができる。バックコート層の厚みは、0.9μm以下が好ましく、0.1~0.7μmが更に好ましい。製造方法磁性層、非磁性層またはバックコート層を形成するための塗布液を製造する工程は、通常、少なくとも混練工程、分散工程、およびこれらの工程の前後に必要に応じて設けた混合工程からなる。個々の工程はそれぞれ2段階以上に分かれていてもかまわない。本発明で用いられる強磁性体、非磁性粉末、結合剤、カーボンブラック、研磨剤、帯電防止剤、潤滑剤、溶剤などすべての原料はどの工程の最初または途中で添加してもかまわない。また、個々の原料を2つ以上の工程で分割して添加してもかまわない。例えば、ポリウレタンを混練工程、分散工程、分散後の粘度調整のための混合工程で分割して投入してもよい。本発明の目的を達成するためには、従来の公知の製造技術を一部の工程として用いることができる。混練工程ではオープンニーダ、連続ニーダ、加圧ニーダ、エクストルーダなど強い混練力をもつものを使用することが好ましい。これらの混練処理の詳細については特開平1-106338号公報、特開平1-79274号公報に記載されている。また、磁性層塗布液、非磁性層塗布液またはバックコート層塗布液を分散させるには、ガラスビーズを用いることができる。このようなガラスビーズは、高比重の分散メディアであるジルコニアビーズ、チタニアビーズ、スチールビーズが好適である。これら分散メディアの粒径と充填率は最適化して用いられる。分散機は公知のものを使用することができる。磁気記録媒体の製造方法の詳細については、例えば特開2010-24113号公報段落[0051]~[0057]を参照できる。以上説明した本発明の磁気記録媒体は、本発明の六方晶バリウムフェライト磁性粒子を含むことにより高記録密度領域において高SNRおよび高再生出力を実現することができるため、優れた電磁変換特性が求められる高密度記録用磁気記録媒体として好適である。以下に本発明を実施例によりさらに具体的に説明する。ただし本発明は、実施例に示す態様に限定されるものではない。また、以下に記載の部、は、特に示さない限り質量部、質量を示す。1.六方晶バリウムフェライト磁性粒子に関する実施例比較例BaOを35.2mol、B2O3を29.4mol、Fe2O3を35.4molとなる原料組成を基準とし、2価元素および5価元素の酸化物を、Feの一部を置換する成分として、Al2O3はB2O3の一部を置換する成分として、原料総量を2kgとして表1の組成になるように原料処方を決定した。決定した原料処方となるよう各成分を秤量しミキサーにて混合し原料混合物を得た。得られた原料混合物を、容量1Lの白金ルツボで溶解し、1380°Cで攪拌しつつ白金ルツボの底に設けた出湯口を加熱し融液を約6g/secで棒状に出湯させた。出湯液を水冷双ロールで急冷圧延して非晶質A~Pを作製した。得られた非晶質体300gを電気炉に仕込み、表2に示す結晶化温度まで5°C/minで昇温した後、該結晶化温度で5時間保持させて六方晶バリウムフェライト磁性粒子を析出結晶化させた。次いで六方晶バリウムフェライト磁性粒子を含む結晶化物を乳鉢で粗粉砕し、2000mlのガラス瓶に1mmφZrビーズ1000gと1濃度の酢酸を800ml加えてペイントシェーカーにて3時間分散処理を行った後、分散液をビーズと分離させ3Lステンレスビーカーに入れた。分散液を100°Cで3時間処理した後、遠心分離器で沈澱させてデカンテーションを繰り返して洗浄し、乾燥させて磁性粒子No.1~24を得た。得られた磁性粒子についてはX線回折分析を行い、六方晶フェライトバリウムフェライトであることを確認した。2.磁気記録媒体磁気テープに関する実施例比較例2-1.磁性層塗布液処方六方晶バリウムフェライト磁性粒子表3に記載:100部ポリウレタン樹脂:12部質量平均分子量10000スルホン酸官能基含有量0.5meqgダイアモンド微粒子平均粒径50nm:2部カーボンブラック旭カーボン社製55、粒子サイズ0.015μm:0.5部ステアリン酸:0.5部ブチルステアレート:2部メチルエチルケトン:180部シクロヘキサノン:100部2-3.非磁性層塗布液非磁性粉体α酸化鉄:100部平均一次粒子径0.09μmBET法による比表面積50m2/gpH7DBP吸油量27~38g/100g表面処理剤Al2O38質量カーボンブラックコロンビアンカーボン社製コンダクテックスSC-U:25部塩化ビニル共重合体日本ゼオン社製MR104:13部ポリウレタン樹脂東洋紡社製UR8200:5部フェニルホスホン酸:3.5部ブチルステアレート:1部ステアリン酸:2部メチルエチルケトン:205部シクロヘキサノン:135部2-3.磁気テープの作製上記の塗布液のそれぞれについて、各成分をニ-ダで混練した。1.0mmφのジルコニアビーズを分散部の容積に対し65充填する量を入れた横型サンドミルにポンプで通液し、2000rpmで120分間実質的に分散部に滞留した時間分散させた。得られた分散液にポリイソシアネートを非磁性層の塗布液には6.5部、さらにメチルエチルケトン7部を加え、1μmの平均孔径を有するフィルターを用いて濾過し、非磁性層形成用および磁性層形成用の塗布液をそれぞれ調製した。得られた非磁性層塗布液を、厚さ5μmのポリエチレンナフタレートベース上に乾燥後の厚さが1.0μmになるように塗布乾燥させた後、磁性層の厚さが70nmになるように逐次重層塗布を行い、乾燥後7段のカレンダで温度90°C、線圧300kg/cmにて処理を行った。1/4インチ巾にスリットし表面研磨処理を施して磁気テープNo.1~5を得た。3.磁性粒子および磁気テープの評価以下の方法で、磁性粒子および磁気テープの評価を行った。各評価は23°C±1°Cの環境で測定した。なお本発明における活性化体積V、異方性定数Ku、およびKuV/kTは、本項記載の方法により測定された値をいうものとする。1磁気特性Hc、σs表1に示すNo.1~23の磁性粒子の磁気特性を、振動試料型磁束計東英工業社製を用い磁場強度1194kA/m15kOeで測定した。2比表面積SSA表1に示すNo.1~23の比表面積をBET法により求めた。3出力、ノイズ、SNR表3に示すNo.1~5の磁気テープの再生出力、ノイズ、SNRを、記録ヘッドMIG、ギャップ0.15μm、1.8Tと再生用GMRヘッドをドラムテスターに取り付けて、トラック密度16KTPI、線記録密度400Kbpi面記録密度6.4Gbpsiの信号を記録した後に測定した。4減磁表3に示すNo.1~5の磁気テープを振動試料型磁束計東英工業社製で1194kA/m15kOeで飽和磁化し、磁界の極性を変えて500Oeの反転磁界を加えて、0秒後の磁化量と60秒後の磁化量から次式で減磁を算出した。減磁=1-60秒後の磁化量/0秒後の磁化量×1005活性化体積、異方性定数、熱的安定性KuV/kT振動試料型磁束計東英工業社製を用いてHc測定部の磁場スイープ速度を3分と30分で測定し、以下の熱揺らぎによるHcと磁化反転体積の関係式から活性化体積Vと異方性定数Kuを計算した。Hc=2Ku/Ms{1-[KuT/kVlnAt/0.693]1/2}[上記式中、Ku:異方性定数、Ms:飽和磁化、k:ボルツマン定数、T:絶対温度、V:活性化体積、A:スピン歳差周波数、t:磁界反転時間]以上説明した磁性粒子の原料処方の詳細を表1に、磁性粒子作製時の結晶化温度および作製した磁性粒子の評価結果を表2に、作製した磁気テープの詳細を表3に示す。評価結果図2は、表2に示す磁性体No.1~9について測定された活性化体積VとKuV/kT、σsを整理したグラフである。非晶質Aから得られた磁性体No.1~3は無置換のバリウムフェライトである。無置換のバリウムフェライトは、Feの一部を置換して作製される置換型のバリウムフェライトよりも大きなKuを示すと従来考えられていたが、Alを添加した非晶質Bから得られた磁性体No.4~6は、その理由は明らかではないが、無置換バリウムフェライトである磁性体No.1~3よりもKuが高い。したがって、活性化体積が近い値を示している粒子間で比較すると、磁性体No.4~6は磁性体No.1~3に対してKuV/kTは大きくなっている。σsについては、磁性体No.4~6は磁性体No.1~3よりも高いσsを示したが、本発明の目指す微粒子領域での50Am2/kg以上のσsは実現できていない。非晶質Cから得られた磁性体No.7~9は、Alを添加するとともにFeをZnとNbにより置換した本発明の実施例である。Zn-Nbで置換することによりKuはAl添加のみの磁性体No.4~6よりは小さくなるものの、無置換バリウムフェライトである磁性体No.1~3より大きく、したがって活性化体積が近い値を示している粒子間で比較すると、磁性体No.7~9は磁性体No.1~3に対してKuV/kTは大きくなっている。加えて磁性体No.7~9は、微粒子領域で50Am2/kg以上を達成している。このように、Zn-Nb置換によるKuV/kT低下とσsの向上は、バリウムフェライト中のFeの一部を置換することによるものと考えられる。表3に示す媒体No.4、5は、表2に示す実施例の磁性体を用いて作製された磁気テープであり、表3に示す比較例の媒体媒体No.1~3、6と比べて優れたSNRを示し、また記録保持性も良好減磁が少ないであった。これに対し媒体No.1のSNRが劣っていた理由は、使用した磁性体が活性化体積1800nm3を超えるものであったためと考えられる。媒体No.2は、磁性体を単に微粒子化するのみでは熱的安定性記録保持性および記録特性が良好な媒体は得られないことを示す比較例である。媒体No.3は、従来の無置換バリウムフェライトによれば良好な熱的安定性記録保持性は得られるが、記録特性は劣ることを示す比較例である。媒体No.6は、活性化体積が1300nm3を下回るほどの微粒子になると高密度記録領域において、熱的安定性と書き込み容易性を兼ね備えた媒体を得ることは困難であることを示す比較例である。以上説明した結果から、本発明によれば、高密度記録化、熱的安定性、書き込み容易性の3つの特性を満たす磁気記録媒体が得られることが示された。即ち本発明によれば、磁気記録のトリレンマを解消することができる。